(57)【要約】【課題】支持体とウエハーの間にボイドの発生がない仮接着剤を提供。【解決手段】支持体とウエハーの回路面との間で剥離可能に接着しウエハーの裏面を加工するための仮接着剤であり、上記仮接着剤がヒドロシリル化反応により硬化する成分（Ａ）とＴｇ−ＤＴＡにおける５％質量減少温度が８０℃以上である重合禁止剤（Ｂ）と溶媒（Ｃ）とを含む。成分（Ａ）が炭素原子数１〜１０のアルキル基と炭素原子数２〜１０のアルケニル基を含むポリオルガノシロキサン（ａ１）と、炭素原子数１〜１０のアルキル基と水素原子を含むポリオルガノシロキサン（ａ２）とを含むポリシロキサン（Ａ１）と、白金族金属系触媒（Ａ２）とを含む。重合禁止剤（Ｂ）が式（１）で表される化合物である。【化１】2019212008.tif 000006式（１）中、Ｒ７及びＲ８は、いずれも炭素原子数６〜４０のアリール基であり、又は炭素原子数１〜１０のアルキル基と炭素原子数６〜４０のアリール基の組み合わせである。【選択図】なし
2019212008.tif 000002
【特許請求の範囲】
【請求項１】
支持体とウエハーの回路面との間で剥離可能に接着しウエハーの裏面を加工するための仮接着剤であり、ヒドロシリル化反応により硬化する成分（Ａ）と、Ｔｇ−ＤＴＡにおける５％質量減少温度が８０℃以上である重合禁止剤（Ｂ）と、溶媒（Ｃ）とを含む上記仮接着剤。
【請求項２】
成分（Ａ）が、ＳｉＯ２で表されるシロキサン単位（Ｑ単位）、Ｒ１Ｒ２Ｒ３ＳｉＯ１／２で表されるシロキサン単位（Ｍ単位）、Ｒ４Ｒ５ＳｉＯ２／２で表されるシロキサン単位（Ｄ単位）、及びＲ６ＳｉＯ３／２で表されるシロキサン単位（Ｔ単位）からなる群より選ばれるポリシロキサン（但しＲ１乃至Ｒ６はそれぞれＳｉ−Ｃ結合又はＳｉ−Ｈ結合によりケイ素原子に結合しているものである）を含み、Ｒ１乃至Ｒ６で示される１価化学基がそれぞれ炭素原子数１〜１０のアルキル基と炭素原子数２〜１０のアルケニル基を含むポリオルガノシロキサン（ａ１）と、前記ポリシロキサンを含み、Ｒ１乃至Ｒ６で示される１価化学基がそれぞれ炭素原子数１〜１０のアルキル基と水素原子を含むポリオルガノシロキサン（ａ２）とを含むポリシロキサン（Ａ１）と、白金族金属系触媒（Ａ２）とを含むものである請求項１に記載の仮接着剤。
【請求項３】
重合禁止剤（Ｂ）が式（１）：
【化１】
2019212008.tif 000005
（ただし、式（１）中、Ｒ７及びＲ８は、いずれも炭素原子数６〜４０のアリール基であり、又は炭素原子数１〜１０のアルキル基と炭素原子数６〜４０のアリール基の組み合わせであり、Ｒ７とＲ８は互いに環を形成していても良い）で表される化合物である請求項１又は請求項２に記載の仮接着剤。
【請求項４】
重合禁止剤（Ｂ）が、１−フェニル−２−プロピン−１−オール、２−フェニル−３−ブチン−２−オール、１，１−ジフェニル−２−プロピン−１−オール、又は９−エチニル−９−フルオレノールである請求項１又は請求項２に記載の仮接着剤。
【請求項５】
ポリジメチルシロキサン、エポキシ基含有ポリジメチルシロキサン、フェニル基含有ポリジメチルシロキサン、又はそれらの混合物を剥離成分（Ｄ）として含む請求項１乃至請求項４のいずれか１項に記載の仮接着剤。
【請求項６】
請求項１乃至請求項５のいずれか１項に記載の仮接着剤を用いて、支持体とウエハーの回路面との間で剥離可能に接着した仮接着剤層を含むウエハーの裏面を加工するための積層体。
【請求項７】
請求項１乃至請求項５のいずれか１項に記載の上記仮接着剤により形成された仮接着剤層と、ポリジメチルシロキサン、エポキシ基含有ポリジメチルシロキサン、フェニル基含有ポリジメチルシロキサン、又はそれらの混合物より形成された剥離剤層とからなる、支持体とウエハーの回路面との間で剥離可能に接着した仮接着剤層と剥離剤層とを含むウエハーの裏面を加工するための積層体。
【請求項８】
第一基体上に請求項１乃至請求項５のいずれか１項に記載の仮接着剤を塗布し、加熱により溶媒を除去し仮接着剤層を形成し、その後、該仮接着剤層に第二基体を接合し、前記第一基体側から加熱する積層体の接合方法。
【請求項９】
第一基体上に請求項１乃至請求項５のいずれか１項に記載の仮接着剤を塗布し、加熱により溶媒を除去し仮接着剤層を形成し、一方、第二基体上にポリジメチルシロキサン、エポキシ基含有ポリジメチルシロキサン、フェニル基含有ポリジメチルシロキサン、又はそれらの混合物を含む剥離剤を塗布し加熱により剥離剤層を形成した後、次いで、該仮接着剤層と該剥離剤層を対向するように前記第一基体と前記第二基体を接合し、前記第一基体側から加熱する積層体の接合方法。
【請求項１０】
前記第一基体が支持体であり、前記第二基体がウエハーであり、ウエハーの回路面が前記第一基体の表面と対向するものである請求項８又は請求項９に記載の接合方法。
【請求項１１】
前記第一基体がウエハーであり、前記第二基体が支持体であり、ウエハーの回路面が前記第二基体の表面と対向するものである請求項８又は請求項９に記載の接合方法。
【請求項１２】
第一基体上に請求項１乃至請求項５のいずれか１項に記載の仮接着剤を塗布し仮接着剤層を形成し、次いでこれに第二基体を接合し、続いて前記第一基体側から加熱し該仮接着剤層を硬化させて、積層体を完成し、その後に該積層体を加工し、そして基体と仮接着剤層の間で剥離せしめる剥離方法。
【請求項１３】
第一基体上に請求項１乃至請求項５のいずれか１項に記載の仮接着剤を塗布し仮接着剤層を形成し、一方、第二基体上にポリジメチルシロキサン、エポキシ基含有ポリジメチルシロキサン、フェニル基含有ポリジメチルシロキサン、又はそれらの混合物を含む剥離剤を塗布し加熱により剥離剤層を形成した後、次いで、該仮接着剤層と該剥離剤層を対向するように前記第一基体と前記第二基体を接合し、前記第一基体側から加熱し該仮接着剤層と該剥離剤層を硬化させ、積層体を完成し、その後に該積層体を加工し、そして基体と仮接着剤層乃至剥離剤層の間で剥離せしめる剥離方法。
【請求項１４】
前記第一基体が支持体であり、前記第二基体がウエハーであり、ウエハーの回路面が前記第一基体の表面と対向するものである請求項１２又は請求項１３に記載の剥離方法。
【請求項１５】
前記第一基体がウエハーであり、前記第二基体が支持体であり、ウエハーの回路面が前記第二基体の表面と対向するものである請求項１２又は請求項１３に記載の剥離方法。
【請求項１６】
前記加工が裏面研磨である請求項１２乃至請求項１５のいずれか１項に記載の剥離方法。
【発明の詳細な説明】
【技術分野】
【０００１】
本発明は、ウエハー裏面の研磨時にウエハーを支持体に固定するための仮接着剤とそれを用いた積層体に関する。
【背景技術】
【０００２】
従来２次元的な平面方向に集積してきた半導体ウエハーは、より一層の集積化を目的に平面を更に３次元方向にも集積（積層）する半導体集積技術が求められている。この３次元積層はシリコン貫通電極（ＴＳＶ：ｔｈｒｏｕｇｈ  ｓｉｌｉｃｏｎ  ｖｉａ）によって結線しながら多層に集積していく技術である。多層に集積する際に、集積されるそれぞれのウエハーは形成された回路面とは反対側（即ち、裏面）を研磨によって薄化し、薄化された半導体ウエハーを積層する。【０００３】
薄化前の半導体ウエハー（ここでは単にウエハーとも呼ぶ）を、研磨装置で研磨するために支持体に接着される。その際の接着は研磨後に容易に剥離されなければならないため、仮接着と呼ばれる。この仮接着は支持体から容易に取り外されなければならず、取り外しに大きな力を加えると薄化された半導体ウエハーは、切断されたり、変形することがあったりして、その様なことが生じないように、容易に取り外される。しかし、半導体ウエハーの裏面研磨時に研磨応力によって外れたりずれたりすることは好ましくない。従って、仮接着に求められる性能は研磨時の応力に耐え、研磨後に容易に取り外されることである。【０００４】
例えば研磨時の平面方向に対して高い応力（強い接着力）を持ち、取り外し時の縦方向に対して低い応力（弱い接着力）を有する性能が求められる。【０００５】
このような接着プロセスとして接着層と分離層を持ち、分離層がジメチルシロキサンのプラズマ重合によって形成され、研磨後に機械的に分離する方法（特許文献１、特許文献２参照）、【０００６】
支持基板と半導体ウエハーとを接着性組成物で接着し、半導体ウエハーの裏面を研磨した後に接着剤をエッチング液で除去する方法（特許文献３参照）、並びに支持体と半導体ウエハーを接着する接着層としては、アルケニル基含有オルガノポリシロキサンとヒドロシリル基含有オルガノポリシロキサンとを白金触媒で重合した重合層と、熱硬化性ポリシロキサンからなる重合層との組み合わせを含むウエハー加工体（特許文献３、特許文献４参照、特許文献５参照、特許文献６参照）、が開示されている。【０００７】
ヒドロシリル化反応の抑制剤として長鎖α−アセチレンアルコールと硬化性シリコン組成物が開示されている（特許文献７参照）。
【先行技術文献】
【特許文献】
【０００８】
【特許文献１】特表２０１２−５１０７１５
【特許文献２】特表２０１２−５１３６８４
【特許文献３】特開２０１３−１７９１３５
【特許文献４】特開２０１３−２３２４５９
【特許文献５】特開２００６−５０８５４０
【特許文献６】特開２００９−５２８６８８
【特許文献７】特開平６−３２９９１７号
【発明の概要】
【発明が解決しようとする課題】
【０００９】
接着前の硬化の進行を抑制し、ウエハーの回路面や、支持体へのスピンコート性に優れ、接着層との接合時やウエハー裏面の加工時における耐熱性に優れ、ウエハー裏面の研磨後には容易に剥離でき、剥離後はウエハーや支持体に付着した接着剤が簡単に除去できる仮接着剤及びその積層体、それを用いた加工方法を提供するものである。特に支持体とウエハーの間にボイドの発生がなく仮接着が可能な仮接着剤を提供する。
【課題を解決するための手段】
【００１０】
本発明は第１観点として、支持体とウエハーの回路面との間で剥離可能に接着しウエハーの裏面を加工するための仮接着剤であり、ヒドロシリル化反応により硬化する成分（Ａ）と、Ｔｇ−ＤＴＡにおける５％質量減少温度が８０℃以上である重合禁止剤（Ｂ）と、溶媒（Ｃ）とを含む上記仮接着剤、
第２観点として、成分（Ａ）が、ＳｉＯ２で表されるシロキサン単位（Ｑ単位）、Ｒ１Ｒ２Ｒ３ＳｉＯ１／２で表されるシロキサン単位（Ｍ単位）、Ｒ４Ｒ５ＳｉＯ２／２で表されるシロキサン単位（Ｄ単位）、及びＲ６ＳｉＯ３／２で表されるシロキサン単位（Ｔ単位）からなる群より選ばれるポリシロキサン（但しＲ１乃至Ｒ６はそれぞれＳｉ−Ｃ結合又はＳｉ−Ｈ結合によりケイ素原子に結合しているものである）を含み、Ｒ１乃至Ｒ６で示される１価化学基がそれぞれ炭素原子数１〜１０のアルキル基と炭素原子数２〜１０のアルケニル基を含むポリオルガノシロキサン（ａ１）と、前記ポリシロキサンを含み、Ｒ１乃至Ｒ６で示される１価化学基がそれぞれ炭素原子数１〜１０のアルキル基と水素原子を含むポリオルガノシロキサン（ａ２）とを含むポリシロキサン（Ａ１）と、白金族金属系触媒（Ａ２）とを含むものである第１観点に記載の仮接着剤、
第３観点として、重合禁止剤（Ｂ）が式（１）：
【化１】
2019212008.tif 000003
（ただし、式（１）中、Ｒ７及びＲ８は、いずれも炭素原子数６〜４０のアリール基であり、又は炭素原子数１〜１０のアルキル基と炭素原子数６〜４０のアリール基の組み合わせであり、Ｒ７とＲ８は互いに環を形成していても良い）で表される化合物である第１観点又は第２観点に記載の仮接着剤、
第４観点として、重合禁止剤（Ｂ）が、１−フェニル−２−プロピン−１−オール、２−フェニル−３−ブチン−２−オール、１，１−ジフェニル−２−プロピン−１−オール、又は９−エチニル−９−フルオレノールである第１観点又は第２観点に記載の仮接着剤、
第５観点として、ポリジメチルシロキサン、エポキシ基含有ポリジメチルシロキサン、フェニル基含有ポリジメチルシロキサン、又はそれらの混合物を剥離成分（Ｄ）として含む第１観点乃至第４観点のいずれか一つに記載の仮接着剤、
第６観点として、第１観点乃至第５観点のいずれか一つに記載の仮接着剤を用いて、支持体とウエハーの回路面との間で剥離可能に接着した仮接着剤層を含むウエハーの裏面を加工するための積層体、
第７観点として、第１観点乃至第５観点のいずれか一つに記載の上記仮接着剤により形成された仮接着剤層と、ポリジメチルシロキサン、エポキシ基含有ポリジメチルシロキサン、フェニル基含有ポリジメチルシロキサン、又はそれらの混合物より形成された剥離剤層とからなる、支持体とウエハーの回路面との間で剥離可能に接着した仮接着剤層と剥離剤層とを含むウエハーの裏面を加工するための積層体、
第８観点として、第一基体上に第１観点乃至第５観点のいずれか一つに記載の仮接着剤を塗布し、加熱により溶媒を除去し仮接着剤層を形成し、その後、該仮接着剤層に第二基体を接合し、前記第一基体側から加熱する積層体の接合方法、
第９観点として、第一基体上に第１観点乃至第５観点のいずれか一つに記載の仮接着剤を塗布し、加熱により溶媒を除去し仮接着剤層を形成し、一方、第二基体上にポリジメチルシロキサン、エポキシ基含有ポリジメチルシロキサン、フェニル基含有ポリジメチルシロキサン、又はそれらの混合物を含む剥離剤を塗布し加熱により剥離剤層を形成した後、次いで、該仮接着剤層と該剥離剤層を対向するように前記第一基体と前記第二基体を接合し、前記第一基体側から加熱する積層体の接合方法、
第１０観点として、前記第一基体が支持体であり、前記第二基体がウエハーであり、ウエハーの回路面が前記第一基体の表面と対向するものである第８観点又は第９観点に記載の接合方法、
第１１観点として、前記第一基体がウエハーであり、前記第二基体が支持体であり、ウエハーの回路面が前記第二基体の表面と対向するものである第８観点又は第９観点に記載の接合方法、
第１２観点として、第一基体上に第１観点乃至第５観点のいずれか一つに記載の仮接着剤を塗布し仮接着剤層を形成し、次いでこれに第二基体を接合し、続いて前記第一基体側から加熱し該仮接着剤層を硬化させて、積層体を完成し、その後に該積層体を加工し、そして基体と仮接着剤層の間で剥離せしめる剥離方法、
第１３観点として、第一基体上に第１観点乃至第５観点のいずれか一つに記載の仮接着剤を塗布し仮接着剤層を形成し、一方、第二基体上にポリジメチルシロキサン、エポキシ基含有ポリジメチルシロキサン、フェニル基含有ポリジメチルシロキサン、又はそれらの混合物を含む剥離剤を塗布し加熱により剥離剤層を形成した後、次いで、該仮接着剤層と該剥離剤層を対向するように前記第一基体と前記第二基体を接合し、前記第一基体側から加熱し該仮接着剤層と該剥離剤層を硬化させ、積層体を完成し、その後に該積層体を加工し、そして基体と仮接着剤層乃至剥離剤層の間で剥離せしめる剥離方法、
第１４観点として、前記第一基体が支持体であり、前記第二基体がウエハーであり、ウエハーの回路面が前記第一基体の表面と対向するものである第１２観点又は第１３観点に記載の剥離方法、
第１５観点として、前記第一基体がウエハーであり、前記第二基体が支持体であり、ウエハーの回路面が前記第二基体の表面と対向するものである第１２観点又は第１３観点に記載の剥離方法、及び
第１６観点として、前記加工が裏面研磨である第１２観点乃至第１５観点のいずれか一つに記載の剥離方法である。
【発明の効果】
【００１１】
支持体とウエハーの回路面との間に装入される仮接着剤としては、ヒドロシリル化反応により硬化する成分（Ａ）と、Ｔｇ−ＤＴＡにおける５％質量減少温度が８０℃以上である重合禁止剤（Ｂ）と、溶媒（Ｃ）とを含む。【００１２】
本発明の仮接着剤が、ウエハーの回路面へのスピンコート性に優れ、特定成分の重合禁止剤を含むことにより接着前の硬化の進行を抑制し、溶媒除去の加熱後も良好な貼り合わせ特性を維持することができる。特定成分のポリシロキサンを組み合わせたことにより、接着層との接合時やウエハー裏面の加工時における耐熱性に優れるという効果が得られる。さらに、ウエハー裏面の研磨後には容易に剥離でき、剥離後はウエハーや支持体に付着した本発明の仮接着剤が簡単に除去できる。【００１３】
ウエハーの回路面の反対側の加工とは、研磨によるウエハーの薄化が行われる。その後、シリコン貫通電極（ＴＳＶ）等の形成を行い、その後に支持体から薄化ウエハーを剥離してウエハーの積層体を形成し、３次元実装化される。また、それに前後してウエハー裏面電極等の形成も行われる。ウエハーの薄化とＴＳＶプロセスには支持体に接着された状態で２５０〜３５０℃の熱が付加されるが、本発明に用いられる仮接着剤としての積層体はそれらの耐熱性を有している。【００１４】
支持体又はウエハーに仮接着剤を塗布するが、配合される成分や被覆される基体（支持体やウエハー）の形状により粘度調整のため溶媒を含有することがある。これらの仮接着剤に用いられる溶媒は高沸点の炭化水素系溶媒が用いられるが、塗布し硬化する前に溶媒を除去させる。塗布された接着剤中の溶媒はその沸点以下の温度でも蒸発が開始されるが、その工程では温度が必要であり、例えば８０℃乃至１３０℃程度（特には１１０℃程度）の温度が加えられる。その時に配合されている重合禁止剤は成分によって揮発温度の低いものもあるが、そのような揮発温度の低い重合禁止剤を用いる場合は、配合組成中で重合禁止剤の揮発によってヒドロシリル化がより進行して硬化が予想以上に進行する。支持体やウエハー上に塗布された接着剤が、支持体とウエハーを張り合わせる前に硬化が進行すると支持体とウエハーの接着性が低下しボイド（空孔）を生じる。【００１５】
本発明では５％質量減少温度が８０℃以上である重合禁止剤が溶媒除去加熱時の該重合禁止剤の揮発防止に有効であることに着目し発明を完成した。【００１６】
本発明は重合禁止剤が高い耐熱性を有することで、重合禁止剤の揮発を抑制し、十分な硬化性能を保持して基板の加工を行うことが可能な仮接着剤を提供することができる。
【発明を実施するための形態】
【００１７】
本発明は支持体とウエハーの回路面との間で剥離可能に接着しウエハーの裏面を加工するための仮接着剤であり、ヒドロシリル化反応により硬化する成分（Ａ）と、Ｔｇ−ＤＴＡにおける５％質量減少温度が８０℃以上である重合禁止剤（Ｂ）と、溶媒（Ｃ）とを含む上記仮接着剤である。
【００１８】
本発明では接着剤によって支持体とウエハーが仮接着され、ウエハーの回路面とは反対側の裏面が研磨等によって加工されることにより、ウエハーの厚みを薄化することができる。
【００１９】
上記仮接着はウエハー裏面の研磨時は接着されていて、ウエハー裏面の研磨後には支持体と薄化されたウエハーが分離できるものである。
ここで剥離可能とは他の剥離箇所よりも剥離強度が低く、剥離しやすいことを示す。
【００２０】
成分（Ａ）が、ＳｉＯ２で表されるシロキサン単位（Ｑ単位）、Ｒ１Ｒ２Ｒ３ＳｉＯ１／２で表されるシロキサン単位（Ｍ単位）、Ｒ４Ｒ５ＳｉＯ２／２で表されるシロキサン単位（Ｄ単位）、及びＲ６ＳｉＯ３／２で表されるシロキサン単位（Ｔ単位）からなる群より選ばれるポリシロキサン（但しＲ１乃至Ｒ６はそれぞれＳｉ−Ｃ結合又はＳｉ−Ｈ結合によりケイ素原子に結合しているものである）を含み、Ｒ１乃至Ｒ６で示される１価化学基がそれぞれ炭素原子数１〜１０のアルキル基と炭素原子数２〜１０のアルケニル基を含むポリオルガノシロキサン（ａ１）と、前記ポリシロキサンを含み、Ｒ１乃至Ｒ６で示される１価化学基がそれぞれ炭素原子数１〜１０のアルキル基と水素原子を含むポリオルガノシロキサン（ａ２）とを含むポリシロキサン（Ａ１）と、白金族金属系触媒（Ａ２）とを含むものである。
【００２１】
ポリシロキサン（Ａ１）はポリオルガノシロキサン（ａ１）とポリオルガノシロキサン（ａ２）を含む。ポリオルガノシロキサン（ａ１）が炭素原子数１〜１０のアルキル基と炭素原子数２〜１０のアルケニル基を含んでいて、ポリオルガノシロキサン（ａ２）が炭素原子数１〜１０のアルキル基と水素原子を含んでいる。アルケニル基とＳｉ−Ｈ基が白金族金属系触媒（Ａ２）によりヒドロシリル化反応によって架橋構造を形成し硬化する。
【００２２】
ポリオルガノシロキサン（ａ１）はＱ単位、Ｍ単位、Ｄ単位、Ｔ単位から選ばれるが、例えば（Ｑ単位とＭ単位）と（Ｄ単位とＭ単位）との組み合わせ、（Ｔ単位とＭ単位）と（Ｄ単位とＭ単位）との組み合わせ、（Ｑ単位とＴ単位とＭ単位）と（Ｔ単位とＭ単位）との組み合わせ、（Ｔ単位とＭ単位）の組み合わせ、（Ｑ単位とＭ単位）の組み合わせによって形成することができる。
【００２３】
ポリオルガノシロキサン（ａ２）はＱ単位、Ｍ単位、Ｄ単位、Ｔ単位から選ばれるが、例えば（Ｍ単位とＤ単位）の組み合わせ、（Ｑ単位とＭ単位）の組み合わせ、（Ｑ単位とＴ単位とＭ単位）の組み合わせによって形成することができる。
【００２４】
上記炭素原子数２〜１０のアルケニル基は、例えばエテニル基、１−プロペニル基、２−プロペニル基、１−メチル−１−エテニル基、１−ブテニル基、２−ブテニル基、３−ブテニル基、２−メチル−１−プロペニル基、２−メチル−２−プロペニル基、１−エチルエテニル基、１−メチル−１−プロペニル基、１−メチル−２−プロペニル基、１−ペンテニル基、２−ペンテニル基、３−ペンテニル基、４−ペンテニル基、１−ｎ−プロピルエテニル基、１−メチル−１−ブテニル基、１−メチル−２−ブテニル基、１−メチル−３−ブテニル基、２−エチル−２−プロペニル基、２−メチル−１−ブテニル基、２−メチル−２−ブテニル基、２−メチル−３−ブテニル基、３−メチル−１−ブテニル基、３−メチル−２−ブテニル基、３−メチル−３−ブテニル基、１，１−ジメチル−２−プロペニル基、１−ｉ−プロピルエテニル基、１，２−ジメチル−１−プロペニル基、１，２−ジメチル−２−プロペニル基、１−ヘキセニル基、２−ヘキセニル基、３−ヘキセニル基、４−ヘキセニル基、５−ヘキセニル基、１−メチル−１−ペンテニル基、１−メチル−２−ペンテニル基、１−メチル−３−ペンテニル基、１−メチル−４−ペンテニル基、１−ｎ−ブチルエテニル基、２−メチル−１−ペンテニル基、２−メチル−２−ペンテニル基、２−メチル−３−ペンテニル基、２−メチル−４−ペンテニル基、２−ｎ−プロピル−２−プロペニル基、３−メチル−１−ペンテニル基、３−メチル−２−ペンテニル基、３−メチル−３−ペンテニル基、３−メチル−４−ペンテニル基、３−エチル−３−ブテニル基、４−メチル−１−ペンテニル基、４−メチル−２−ペンテニル基、４−メチル−３−ペンテニル基、４−メチル−４−ペンテニル基、１，１−ジペンテニルメチル−２−ブテニル基、１，１−ジメチル−３−ブテニル基、１，２−ジメチル−１−ブテニル基、１，２−ジメチル−２−ブテニル基、１，２−ジメチル−３−ブテニル基、１−メチル−２−エチル−２−プロペニル基、１−ｓ−ブチルエテニル基、１，３−ジメチル−１−ブテニル基、１，３−ジメチル−２−ブテニル基、１，３−ジメチル−３−ブテニル基、１−ｉ−ブチルエテニル基、２，２−ジメチル−３−ブテニル基、２，３−ジメチル−１−ブテニル基、２，３−ジメチル−２−ブテニル基、２，３−ジメチル−３−ブテニル基、２−ｉ−プロピル−２−プロペニル基、３，３−ジメチル−１−ブテニル基、１−エチル−１−ブテニル基、１−エチル−２−ブテニル基、１−エチル−３−ブテニル基、１−ｎ−プロピル−１−プロペニル基、１−ｎ−プロピル−２−プロペニル基、２−エチル−１−ブテニル基、２−エチル−２−ブテニル基、２−エチル−３−ブテニル基、１，１，２−トリメチル−２−プロペニル基、１−ｔ−ブチルエテニル基、１−メチル−１−エチル−２−プロペニル基、１−エチル−２−メチル−１−プロペニル基、１−エチル−２−メチル−２−プロペニル基、１−ｉ−プロピル−１−プロペニル基及び１−ｉ−プロピル−２−プロペニル基等が挙げられる。特に、エテニル基、即ちビニル基、２−プロペニル基、即ちアリル基を好ましく用いることができる。
【００２５】
上記炭素原子数１〜１０のアルキル基は、例えばメチル基、エチル基、ｎ−プロピル基、ｉ−プロピル基、ｎ−ブチル基、ｉ−ブチル基、ｓ−ブチル基、ｔ−ブチル基、ｎ−ペンチル基、１−メチル−ｎ−ブチル基、２−メチル−ｎ−ブチル基、３−メチル−ｎ−ブチル基、１，１−ジメチル−ｎ−プロピル基、１，２−ジメチル−ｎ−プロピル基、２，２−ジメチル−ｎ−プロピル基、１−エチル−ｎ−プロピル基、ｎ−ヘキシル基、１−メチル−ｎ−ペンチル基、２−メチル−ｎ−ペンチル基、３−メチル−ｎ−ペンチル基、４−メチル−ｎ−ペンチル基、１，１−ジメチル−ｎ−ブチル基、１，２−ジメチル−ｎ−ブチル基、１，３−ジメチル−ｎ−ブチル基、２，２−ジメチル−ｎ−ブチル基、２，３−ジメチル−ｎ−ブチル基、３，３−ジメチル−ｎ−ブチル基、１−エチル−ｎ−ブチル基、２−エチル−ｎ−ブチル基、１，１，２−トリメチル−ｎ−プロピル基、１，２，２−トリメチル−ｎ−プロピル基、１−エチル−１−メチル−ｎ−プロピル基及び１−エチル−２−メチル−ｎ−プロピル基等が挙げられる。特にメチル基を好ましく用いることができる。
【００２６】
ポリオルガノシロキサン（ａ１）は炭素原子数１〜１０のアルキル基と炭素原子数２〜１０のアルケニル基で構成され、炭素原子数１〜１０のアルキル基がメチル基であり、炭素原子数２〜１０のアルケニル基がエテニル基、即ちビニル基であって、アルケニル基がＲ１乃至Ｒ６で表す全置換基中に０．１モル％〜５０．０モル％、好ましくは０．５モル％〜３０．０モル％とすることができ、残りのＲ１乃至Ｒ６はアルキル基とすることができる。
また、ポリオルガノシロキサン（ａ２）は炭素原子数１〜１０のアルキル基と水素原子で構成され、炭素原子数１〜１０のアルキル基がメチル基であり、水素原子はＳｉ−Ｈの構造を形成する。水素原子、即ちＳｉ−Ｈ基がＲ１乃至Ｒ６で表す全置換基中に０．１モル％〜５０．０モル％、好ましくは１０．０モル％〜４０．０モル％とすることができ、残りのＲ１乃至Ｒ６はアルキル基とすることができる。
【００２７】
ポリオルガノシロキサン（ａ１）とポリオルガノシロキサン（ａ２）は、アルケニル基とＳｉ−Ｈ基で示される水素原子がモル比で、２．０：１．０、好ましくは１．５：１．０の範囲に含有することができる。
【００２８】
上記ポリオルガノシロキサン（ａ１）及びポリオルガノシロキサン（ａ２）は、それぞれ重量平均分子量が５００〜１００００００、又は５０００〜５００００の範囲で用いることができる。
【００２９】
成分（Ａ）は白金族金属系触媒（Ａ２）を含有する。白金系の金属触媒はアルケニル基とＳｉ−Ｈ基とのヒドロシリル化付加反応を促進するための触媒であり、白金黒、塩化第２白金、塩化白金酸、塩化白金酸と１価アルコールとの反応物、塩化白金酸とオレフィン類との錯体、白金ビスアセトアセテート等の白金系触媒が用いられる。白金とオレフィン類との錯体としては、例えばジビニルテトラメチルジシロキサンと白金との錯体が挙げられる。白金触媒の添加量はポリオルガノシロキサン（ａ１）及びポリオルガノシロキサン（ａ２）の合計量に対して１．０〜５０．０ｐｐｍの範囲で添加することができる。
【００３０】
本発明は更にヒドロシリル化反応の進行を抑える重合禁止剤（抑制剤）（Ｂ）としてアルキニルアルコールを添加することができる。重合禁止剤はＴｇ−ＤＴＡにおける５％質量減少温度が８０℃以上であることが好ましい。これらの重合禁止剤は式（１）で示すことができる。式（１）中、Ｒ７及びＲ８は、いずれも炭素原子数６〜４０のアリール基であり、又は炭素原子数１〜１０のアルキル基と炭素原子数６〜４０のアリール基の組み合わせであり、Ｒ７とＲ８は互いに環を形成していても良い。
【００３１】
重合禁止剤（Ｂ）はその他の重合禁止剤を含有していても良い。その他の重合禁止剤を含有する場合は、全重合禁止剤中で重合禁止剤（Ｂ）が２５質量％以上含まれていることが好ましい。その他の重合禁止剤としては１−エチニルシクロヘキサノールが挙げられる。
【００３２】
重合禁止剤（Ｂ）が、１−フェニル−２−プロピン−１−オール、２−フェニル−３−ブチン−２−オール、１，１−ジフェニル−２−プロピン−１−オール、及び９−エチニル−９−フルオレノールが挙げられる。
【化２】
2019212008.tif 000004
【００３３】
重合禁止剤（Ｂ）はポリオルガノシロキサン（ａ１）及びポリオルガノシロキサン（ａ２）に対して１０００．０〜１００００．０ｐｐｍの範囲で添加することができる。
【００３４】
本発明では溶媒（Ｃ）を添加することができる。脂肪族炭化水素、芳香族炭化水素、ケトンなどが使用できる。その溶剤は例えば、ヘキサン、へプタン、オクタン、ノナン、デカン、ウンデカン、ドデカン、イソドデカン、メンタン、リモネン、トルエン、キシレン、メチシレン、クメン、ＭＩＢＫ（メチルイソブチルケトン）、酢酸ブチル、ジイソブチルケトン、２−オクタノン、２−ノナノン、５−ノナノンなどが使用できる。これらの溶媒は粘度調整のために用いられ、使用量は仮接着剤中で１〜４０質量％の範囲で用いることができる。
【００３５】
本発明は剥離成分（Ｄ）を含有することができる。剥離成分（Ｄ）はポリジメチルシロキサン、エポキシ基含有ポリジメチルシロキサン、フェニル基含有ポリジメチルシロキサン、又はそれらの混合物を挙げることができる。
【００３６】
剥離成分（Ｄ）はＲ９Ｒ１０ＳｉＯ２／２（但しＲ９及びＲ１０はそれぞれＳｉ−Ｃ結合によりケイ素原子に結合している。）で表されるシロキサン単位（Ｄ単位）を含み、Ｒ９及びＲ１０はそれぞれ炭素原子数１〜１０のアルキル基、エポキシ基含有有機基、又はフェニル基含有有機基である。
【００３７】
アルキル基は、好ましくはメチル基を挙げることができる。エポキシ基は、好ましくは３−グリシドキシプロピルや、２−（３，４−エポキシシクロヘキシル）エチルであり、エポキシ変性ポリジメチルシロキサンを挙げることができる。０．１〜５のエポキシ価であるエポキシ変性ポリジメチルシロキサンとすることができる。
【００３８】
また、フェニルメチルシロキサン単位構造又はジフェニルシロキサン単位構造と、ジメチルシロキサン単位構造との組み合わせを用いることができる。
【００３９】
剥離成分（Ｄ）に用いられるポリオルガノシロキサンは、シロキサン単位（Ｄ単位）を含むが、Ｑ単位、Ｍ単位、Ｔ単位を含んでいても良い。例えば、Ｄ単位のみからなる場合、Ｄ単位とＱ単位の組み合わせの場合、Ｄ単位とＭ単位の組み合わせの場合、Ｄ単位とＴ単位の組み合わせの場合、Ｄ単位とＱ単位とＭ単位の組み合わせの場合、Ｄ単位とＭ単位とＴ単位の組み合わせの場合、Ｄ単位とＱ単位とＭ単位とＴ単位の組み合わせの場合等が挙げられる。
【００４０】
剥離成分（Ｄ）の重量平均分子量は１５００〜５０００００、又は１５００〜１０００００の範囲が好ましい。
【００４１】
本発明の接着剤は、接着剤中の成分（Ａ）と成分（Ｄ）の割合は任意の割合で用いることができる。
【００４２】
接着性においては、接着剤中の成分（Ａ）と成分（Ｄ）の割合は任意の割合とすることが可能である。更に剥離性が良好であるためには、成分（Ｄ）が質量％で０．００５以上含まれていることが望ましく、接着剤の力学物性を維持するために、成分（Ｄ）が質量％で７０以下であることが望ましい。接着剤中の成分（Ａ）と成分（Ｄ）の割合が質量％で９９．９９５：０．００５〜３０：７０とすることができる。望ましくは、質量％で９９．９：０．１〜７５：２５にすることが好ましい。
【００４３】
本発明では仮接着剤を用いて、支持体とウエハーの回路面との間で剥離可能に接着した仮接着剤層を含むウエハーの裏面を加工するための積層体である。この積層体は仮接着剤中に剥離成分（Ｄ）を含んでいても良い。
【００４４】
前記のように、剥離成分（Ｄ）はポリジメチルシロキサン、エポキシ基含有ポリジメチルシロキサン、フェニル基含有ポリジメチルシロキサン、又はそれらの混合物を用いることができる。
【００４５】
また本発明は、上記仮接着剤により形成された仮接着剤層と、ポリジメチルシロキサン、エポキシ基含有ポリジメチルシロキサン、フェニル基含有ポリジメチルシロキサン、又はそれらの混合物より形成された剥離剤層とからなる、支持体とウエハーの回路面との間で剥離可能に接着した仮接着剤層と剥離剤層とを含むウエハーの裏面を加工するための積層体である。
【００４６】
また本発明は、第一基体上に上記仮接着剤を塗布し、加熱により溶媒を除去し仮接着剤層を形成し、その後、該仮接着剤層に第二基体を接合し、上記第一基体側から加熱する積層体の接合方法である。
【００４７】
また本発明は、第一基体上に上記仮接着剤を塗布し、加熱により溶媒を除去し仮接着剤層を形成し、一方、第二基体上にポリジメチルシロキサン、エポキシ基含有ポリジメチルシロキサン、フェニル基含有ポリジメチルシロキサン、又はそれらの混合物を含む剥離剤を塗布し加熱により剥離剤層を形成した後、次いで、該仮接着剤層と該剥離剤層を対向するように第一基体と第二基体を接合し、第一基体側から加熱する積層体の接合方法である。
【００４８】
本発明における接合方法は、第一基体が支持体であり、第二基体がウエハーであり、ウエハーの回路面が第一基体の表面と対向するものである方法と、第一基体がウエハーであり、第二基体が支持体であり、ウエハーの回路面が第二基体の表面と対向するものである方法が挙げられる。
【００４９】
本発明における剥離方法は、第一基体上に上記仮接着剤を塗布し仮接着剤層を形成し、次いでこれに第二基体を接合し、続いて第一基体側から加熱し該仮接着剤層を硬化させて、積層体を完成し、その後に該積層体を加工し、そして基体と仮接着剤層の間で剥離せしめる剥離方法である。
【００５０】
また、本発明における剥離方法は、第一基体上に上記仮接着剤を塗布し仮接着剤層を形成し、一方、第二基体上にポリジメチルシロキサン、エポキシ基含有ポリジメチルシロキサン、フェニル基含有ポリジメチルシロキサン、又はそれらの混合物を含む剥離剤を塗布し加熱により剥離剤層を形成した後、次いで、該仮接着剤層と該剥離剤層を対向するように第一基体と第二基体を接合し、第一基体側から加熱し該仮接着剤層と該剥離剤層を硬化させ、積層体を完成し、その後に該積層体を加工し、そして基体と仮接着剤層乃至剥離剤層の間で剥離せしめる剥離方法である。剥離方法において、加工が裏面研磨である。
【００５１】
また、本発明における剥離方法は、第一基体が支持体であり、第二基体がウエハーであり、ウエハーの回路面が第一基体の表面と対向するものである剥離方法である。
【００５２】
また、本発明における剥離方法は、第一基体がウエハーであり、第二基体が支持体であり、ウエハーの回路面が第二基体の表面と対向するものである剥離方法である。
【００５３】
ウエハーとしては例えば直径３００ｍｍ、厚さ７７０μｍ程度のシリコンウエハーが挙げられる。
【００５４】
支持体（キャリア）としては例えば直径３００ｍｍ、厚さ７００ｍｍ程度のガラスウエハーやシリコンウエハーを挙げることができる。
【００５５】
接着層の形成は接着剤を例えばスピンコーターにより支持体上に付着させ、接着層を形成し、支持体とウエハーの回路面の間で接着剤を挟むように貼り合わせ、１２０〜２６０℃の温度で加熱して接着剤を硬化させ積層体を形成することができる。
【００５６】
また、接着剤をスピンコーターによりウエハーの裏面を下にして回路面に接着剤を付着させ溶媒を加熱除去し接着層を形成し、支持体は接着剤を挟むように貼り合わせ、１２０〜２６０℃の温度で加熱して接着剤を硬化させ積層体を形成することができる。加熱温度は８０℃乃至１１０℃程度から接着剤の硬化が始まり、２６０℃以上の温度にすることも可能であるが、ウエハーの回路面（デバイス面）の耐熱性の観点から２６０℃以下が好ましく、例えば１１０℃〜２２０℃程度、特に２００℃程度とすることができる。加熱時間は、硬化によるウエハーの接合の観点から、１分間以上が望ましく、さらに接着剤の物性安定化の観点から５分間以上の加熱がさらに好ましい。例えば、１〜１８０分間、又は５〜１２０分間とすることができる。装置は、ホットプレート、オーブンなどが使用できる。
【００５７】
接着層を挟むように形成する支持体とウエハーは、これら物体を減圧下（例えば、１０Ｐａ〜１００００Ｐａの減圧状態）に合体させ積層体を形成させることができる。支持体とウエハーを合体させるときは減圧下に加熱（例えば、３０℃〜１００℃）して行うこともできる。
【００５８】
上記の接着剤を塗布する接着層の膜厚は５〜５００μｍ、又は１０〜２００μｍ、又は２０〜１５０μｍ、又は３０〜１２０μｍ、又は３０〜７０μｍとすることができる。
【００５９】
ウエハーの回路面の反対側の加工とは、研磨によるウエハーの薄化が挙げられる。その後、シリコン貫通電極（ＴＳＶ）等の形成を行い、その後に支持体から薄化ウエハーを剥離してウエハーの積層体を形成し、３次元実装化される。また、それに前後してウエハー裏面電極等の形成も行われる。ウエハーの薄化とＴＳＶプロセスには支持体に接着された状態で２５０〜３５０℃の熱が付加されるが、本発明に用いられる仮接着剤としての積層体はそれらの耐熱性を有している。
【００６０】
例えば直径３００ｍｍ、厚さ７７０μｍ程度のウエハーは、回路面とは反対の裏面を研磨して、厚さ８０μｍ〜４μｍ程度まで薄化することができる。
【００６１】
接着し、裏面の加工（研磨）を行った後に、支持体とウエハーを剥離する。剥離方法は溶剤剥離、レーザー剥離、鋭部を有する機材で機械的に剥離、支持体とウエハーの間で引きはがす剥離等が挙げられる。
【００６２】
ウエハーの表面に樹脂が残存した場合、溶剤による洗浄（溶解、リフトオフ）、テープピーリングなどにより樹脂を除去することができる。
【００６３】
本発明は上記方法で接合し、ウエハーの裏面を研磨後、上記方法で剥離する積層体の加工方法である。
【実施例】
【００６４】
（合成例１）
接着剤の成分（Ａ）の調整
ポリシロキサン（ａ１）としてＭｗ６９００のビニル基含有のＭＱ樹脂からなるベースポリマー（ワッカーケミ社製）１０．００ｇ、ポリシロキサン（ａ１）として粘度１０００ｍＰａ・ｓのビニル基含有直鎖状ポリジメチルシロキサン（ワッカーケミ社製）３．９０ｇ、ポリシロキサン（ａ２）として粘度７０ｍＰａ・ｓのＳｉＨ基含有直鎖状ポリジメチルシロキサン（ワッカーケミ社製）１．１６８ｇ、ポリシロキサン（ａ２）として粘度４０ｍＰａ・ｓのＳｉＨ基含有直鎖状ポリジメチルシロキサン（ワッカーケミ社製）０．７７ｇ、アルキニルアルコール重合禁止剤（Ｂ）として１，１−ジフェニル−２−プロピン−１−オール（ＴＣＬ社製）０．０４２ｇ、溶媒（Ｃ）として５−ノナノン（ＴＣＬ社製）３．９０ｇを攪拌機（シンキー製、あわとり練太郎）で撹拌した。
別途、（Ａ２）として白金触媒（ワッカーケミ社製）０．１ｇとポリシロキサン（ａ２）として粘度１０００ｍＰａ・ｓのビニル基含有直鎖状ポリジメチルシロキサン（ワッカーケミ社製）５．０ｇを攪拌機（シンキー製、商品名あわとり練太郎）で５分間撹拌して得られた混合物０．８５０ｇを、上記混合物に添加し、さらに５分間撹拌し接着剤の成分（Ａ）を得て（サンプル１）とした。【００６５】
（合成例２）
１，１−ジフェニル−２−プロピン−１−オールの代わりに、２−フェニル−３−ブチン−２−オール（ＡＬＤＲＩＣＨ社製）を用いた以外は、合成例１と同様に調整を行い、サンプル２とした。【００６６】
（合成例３）
１，１−ジフェニル−２−プロピン−１−オールの代わりに、１−エチニルシクロヘキサノール（ワッカーケミ社製）を用いた以外は、合成例１と同様に調整を行い、サンプル３とした。【００６７】
（合成例４）
ポリシロキサン（ａ１）としてＭｗ６９００のビニル基含有のＭＱ樹脂からなるベースポリマー（ワッカーケミ社製）６０．８０ｇ、ポリシロキサン（ａ１）として粘度１０００ｍＰａ・ｓのビニル基含有直鎖状ポリジメチルシロキサン（ワッカーケミ社製）１５．２０ｇ、ポリシロキサン（ａ１）として粘度２００ｍＰａ・ｓのビニル基含有直鎖状ポリジメチルシロキサン（ワッカーケミ社製）１．９５ｇ、ポリシロキサン（ａ２）として粘度７０ｍＰａ・ｓのＳｉＨ基含有直鎖状ポリジメチルシロキサン（ワッカーケミ社製）５．２１ｇ、ポリシロキサン（ａ２）として粘度４０ｍＰａ・ｓのＳｉＨ基含有直鎖状ポリジメチルシロキサン（ワッカーケミ社製）３．２６ｇ、アルキニルアルコール重合禁止剤（Ｂ）として１，１−ジフェニル−２−プロピン−１−オール（ＴＣＬ社製）０．１０９ｇ、１−エチニルシクロヘキサノール（ワッカーケミ社製）０．２１７ｇ、溶媒（Ｃ）（Ｃ）としてウンデカン（ＷＡＫＯ社製）１１．３４ｇを攪拌機（シンキー製、あわとり練太郎）で撹拌した。
別途、（Ａ２）として白金触媒（ワッカーケミ社製）１．０ｇとポリシロキサン（ａ２）として粘度１０００ｍＰａ・ｓのビニル基含有直鎖状ポリジメチルシロキサン（ワッカーケミ社製）５．０ｇを攪拌機（シンキー製、あわとり練太郎）で５分間撹拌して得られた混合物０．５２１ｇを、上記混合物に添加し、さらに５分間撹拌し接着剤の成分（Ａ）を得て（サンプル４）とした。【００６８】
（合成例５）
１，１−ジフェニル−２−プロピン−１−オール（ＴＣＬ社製）０．１０９ｇの代わりに  ９−エチニル−９−フルオレノール（ＴＣＬ社製）０．０４３ｇを用いた以外は、合成例４と同様に調整を行い、サンプル５とした。【００６９】
（Ｔｇ−ＤＴＡの測定条件）
重合禁止剤の５％質量減温度は、ＴＧ−ＤＴＡ２００ＳＲ（ＢＲＵＫＥＲ社製）を用いて、サンプル量約５ｍｇ、Ａｉｒ下１０℃／ｍｉｎの昇温レートにより測定した。
〔表１〕
表１      重合禁止剤の５％質量減温度（℃）
――――――――――――――――――――――――――――――
重合禁止剤                          合禁止剤の５％質量減温度
――――――――――――――――――――――――――――――
１−エチニルシクロヘキシル                      ７１℃
１−フェニル−２−プロピン−１−オール          ９０℃
２−フェニル−３−ブチン−２−オール            ９９℃
１，１−ジフェニル−２−プロピン−１−オール  １７０℃
９−エチニル−９−フルオレノール              １８６℃
――――――――――――――――――――――――――――――【００７０】
（張り合わせ試験）
３００ｍｍのシリコンウエハー（厚さ：７７５μｍ）に、商品名ＳＩＬＲＥＳ６０４（ワッカー社製、成分はポリジメチルシロキサン）３．０ｇを、プロピレングリコールモノメチルエーテル６７．９ｇ及びプロピレングリコールモノメチルエーテルアセテート２９．１ｇからなる混合溶媒に溶解し、０．１ｍｍの膜厚でスピンコート後、２００℃１分間で硬化し、剥離剤層を形成した。剥離剤層を形成した３００ｍｍのシリコンウエハーに、膜厚が５０μｍ程度となるようにスピンコートにより、接着剤を成膜し、１１０℃１分間加熱し、溶媒を除去した。
この接着層を有するシリコンウエハーと、３００ｍｍガラスウエハーで接着剤を挟むようにＸＢＳ（ズースマイクロテック社製、貼り合せ装置）にて貼り合わせ、積層体を作製した。
その際、ボイドなく貼り合わせができたものを（〇）、貼り合わせができずボイドが発生したものを（×）として評価を行った。
〔表２〕
表２        貼り合わせ試験
―――――――――――――――――――――
実施例         接着剤            評価
―――――――――――――――――――――
実施例１      サンプル１          〇
実施例２      サンプル２          〇
実施例３      サンプル４          〇
実施例４      サンプル５          〇
比較例１      サンプル３          ×
―――――――――――――――――――――【００７１】
Ｔｇ−ＤＴＡにおける５％質量減少温度が８０℃以上である重合禁止剤を含まない場合は、加熱による溶媒除去後粘度が増加し、貼り合わせが困難であった。【００７２】
本発明にかかわる接着剤は、永久または仮接合に使用される接着剤であり、その接着層を形成する接着剤はヒドロシリル化反応により硬化するポリオルガノシロキサン成分と、Ｔｇ−ＤＴＡにおける５％質量減少温度が８０℃以上である重合禁止剤と溶媒を含むものである。溶媒を含むことにより、樹脂の塗布性を向上でき、Ｔｇ−ＤＴＡにおける５％質量減少温度が８０℃以上である重合禁止剤を含むことにより、溶媒除去時の加熱による急激な粘度増加が起こらず、その後ボイドなく貼り合わせることが可能となる。
【産業上の利用可能性】
【００７３】
支持体（支持基板）とウエハーの間の仮接着剤層を形成する仮接着剤はヒドロシリル化反応により硬化するポリオルガノシロキサン成分（Ａ）とＴｇ−ＤＴＡにおける５％質量減少温度が８０℃以上である重合禁止剤（Ｂ）と溶媒（Ｃ）とを含む。耐熱性の高い重合禁止剤を用いるため、仮接着剤の溶媒を揮発させるための加熱時に重合禁止剤の揮発が少ないため、仮接着剤の予定外の硬化が進行せず、支持体とウエハーの間にボイドの発生がなく仮接着が可能である。
【国際調査報告】
2019212008.tif 000007
2019212008.tif 000008
2019212008.tif 000009
2019212008.tif 000010